ПУЛЕНЕПРОБИВАЕМЫЕ ИЗДЕЛИЯ, СОДЕРЖАЩИЕ УДЛИНЕННЫЕ ТЕЛА

1. Пуленепробиваемое формованное изделие, содержащее прессованный пакет листов, содержащих армированные удлиненные тела, в котором, по меньшей мере части удлиненных тел являются полиэтиленовыми удлиненными телами, имеющими средневзвешенный молекулярный вес по меньшей мере 100000 г/моль и отношение Mw/Mn не более 6.
2. Изделие по п.1, в котором полиэтиленовые удлиненные тела имеют средневзвешенный молекулярный вес, по меньшей мере, 300000 г/моль, более конкретно, по меньшей мере 400000 г/моль, еще более конкретно, по меньшей мере 500000 г/моль.
3. Изделие по п.1 или 2, в котором, если полиэтиленовые удлиненные тела являются лентами, их параметр ориентации 200/110 в одной плоскости, равен по меньшей мере 3, и, если полиэтиленовые удлиненные тела являются волокнами, их параметр ориентации 020 в одной плоскости, равен не более 55°.
4. Изделие по п.1, в котором удлиненные тела в монослое ориентированы однонаправленно.
5. Изделие по п.4, в котором направление удлиненных тел в листе повернуто относительно направления удлиненных тел в соседнем листе.
6. Изделие по п.1, в котором удлиненные тела являются лентами.
7. Изделие по п.1, в котором удлиненные тела имеют предел прочности на разрыв по меньшей мере 2,0 ГПа, модуль упругости по меньшей мере 80 ГПа и энергию растяжения до разрушения по меньшей мере 30 Дж/г.
8. Изделие по п.1, содержащее материал связующего в количестве 0,2-40% по весу, рассчитанном по общему весу удлиненных тел и материала органического связующего.
9. Изделие по п.8, в котором по меньшей мере часть листов по существу выполнена без материала связующего, при этом материал связующего присутствует между листами.
10. Консолидированная стопка листов, пригодная для использования в производстве пуленепробиваемого изделия по любому из предшествующих пунктов, содержащая 2-50 листов, при этом каждый лист содержит армирующие удлиненные тела, при этом направление удлиненных тел в стопке листов не является однонаправленным, в котором по меньшей мере часть удлиненных тел являются полиэтиленовыми удлиненными телами со средневзвешенным молекулярным весом по меньшей мере 100000 г/моль и с отношением Mw/Mn не более 6.
11. Способ производство пуленепробиваемого формованного изделия, содержащий этапы, на которых создают листы, содержащие армирующие удлиненные тела, укладывают листы так, чтобы направление удлиненных тел в спрессованном пакете не было однонаправленным, и прессуют пакет с давлением по меньшей мере 0,5 МПа, при этом по меньшей мере часть удлиненных тел являются полиэтиленовыми удлиненными телами, имеющими средневзвешенный молекулярный вес по меньшей мере 100000 г/моль, и отношение Mw/Mn не более 6.
12. Способ по п.11, в котором листы формируют путем создания слоя удлиненных тел и склеивания удлиненных тел.
13. Способ по п.12, в котором удлиненные тела склеивают материалом связующего.
14. Способ по п.12, в котором удлиненные тела склеивают прессованием.